СПОСОБ ПОЛУЧЕНИЯ ПОЛИОКСАДИАЗОЛЬНОГО ПОЛИМЕРА

1. Способ получения полиоксадиазольного полимера в одностадийной реакции поликонденсации гидразинсульфатной соли с дикарбоновыми кислотами или их производными в полифосфорной кислоте, включающий следующие стадии:
нагревание полифосфорной кислоты до температуры по меньшей мере 160°C,
получение раствора смешением гидразинсульфатной соли с одной или несколькими дикарбоновыми кислотами или их производными в разогретой полифосфорной кислоте,
нагревание раствора в атмосфере инертного газа,
осаждение полимера в основном растворе.
2. Способ по п.1, отличающийся тем, что полимер нейтрализуют в основном растворе.
3. Способ по п.1 или 2, отличающийся тем, что дикарбоновые кислоты или их производные включают ароматические и/или гетероароматические дикарбоновые кислоты или их производные.
4. Способ по п.1, отличающийся тем, что дикарбоновые кислоты или их производные смешивают со сложными диэфирами дикарбоновых кислот.
5. Способ по п.1, отличающийся тем, что нагревание полифосфорной кислоты проводят в течение по меньшей мере одного часа.
6. Способ по п.1, отличающийся тем, что нагревание полифосфорной кислоты проводят в газовой среде.
7. Способ по п.6, отличающийся тем, что газовая среда является атмосферой азота и/или аргона в присутствии или в отсутствии воды.
8. Способ по п.1, отличающийся тем, что нагревание раствора проводят в диапазоне температур от 160 до 200°C, в частности в диапазоне температур от 160 до 180°C.
9. Способ по п.1, отличающийся тем, что нагревание раствора продолжается от 4 до 24 ч, в частности до 16 ч, в частности от 6 до 8 ч.
10. Способ по п.1, отличающийся тем, что полиоксадиазол имеет по меньшей мере одно сопряженное кольцо, содержащее два атома азота и один атом кислорода, с повторяющимися звеньями структуры
причем Y является группой со структурой
причем R и R' означают каждый группы с 1-40 атомами углерода, и R'' означает атом водорода или группу с 1-40 атомами углерода, причем n и m являются натуральными целыми числами больше нуля.
11. Полиоксадиазольный полимер, в частности гомо- или сополимер, получаемый способом по одному из пп.1-10.
12. Полиоксадиазольный полимер по п.11, отличающийся тем, что он имеет средний молекулярный вес выше 470000 г/моль.
w
n
13. Полиоксадиазольный полимер по п.11 или 12, отличающийся тем, что молекулярно-весовое распределение M/M составляет менее 3, в частности менее 2,4.
14. Полиоксадиазольный полимер по п.11, отличающийся тем, что он имеет прочность на разрыв выше 120 МПа, в частности выше 180 МПа.
15. Полиоксадиазольный полимер по п.11, отличающийся тем, что он имеет относительное удлинение при разрыве по меньшей мере 20%, в частности более 50%.
16. Применение полиоксадиазольного полимера по одному из пп.11-15 для получения мембраны или волокна.
17. Применение полиоксадиазольного полимера по одному из пп.11-15 в качестве облегченного конструкционного материала или для покрытий.
18. Мембрана из полиоксадиазольного полимера по одному из пп.11-15.
19. Волокно из полиоксадиазольного полимера по одному из пп.11-15.